【手続補正書】
【提出日】平成26年6月16日(2014.6.16)
【手続補正１】
【補正対象書類名】特許請求の範囲
【補正対象項目名】全文
【補正方法】変更
【補正の内容】
【特許請求の範囲】
【請求項１】
ＹＯ２と必要ならＸ２Ｏ３を含むＬＥＶ型骨格構造ゼオライト系材料の製造方法であって、
（１）種以上のＹＯ２源と一種以上の溶媒を含み、必要なら種結晶を含む混合物を製造する工程と、  
（２）工程（１）で得られた混合物を晶析させる工程とを含み；  
Ｙは四価の元素であり、Ｘは三価の元素であり、
該ゼオライト系材料が必要なら一種以上のアルカリ金属Ｍを含み、
一種以上のＹＯ２源の総量（ＹＯ２として）に対する一種以上の溶媒の総量のモル比が９．５以下であり、
工程（２）での結晶化温度が１７５℃以上であり、
これらの温度での晶析時間が１４日未満であることを特徴とする方法。
【請求項２】
上記一種以上の溶媒が一種以上の極性溶媒を含む請求項１に記載の方法。
【請求項３】
工程（１）の混合物がさらに一種以上の有機テンプレートを含む請求項１または２に記載の方法。
【請求項４】
総量の工程（１）で得られる混合物のＹＯ２に対する上記一種以上の有機テンプレートのモル比が０．０１〜２の範囲である請求項１〜３のいずれか一項に記載の方法。
【請求項５】
Ｙが、Ｓｉ、Ｓｎ、Ｔｉ、Ｚｒ、Ｇｅおよびこれらの二つ以上の混合物からなる群から選ばれる請求項１〜４のいずれか一項に記載の方法。
【請求項６】
Ｘが、Ａｌ、Ｂ、Ｉｎ、Ｇａおよびこれらの二つ以上の混合物からなる群から選ばれる請求項１〜５のいずれか一項に記載の方法。
【請求項７】
上記一種以上のＹＯ２源がシリカを含む請求項１〜６のいずれか一項に記載の方法。
【請求項８】
工程（１）の混合物がさらに一種以上のＸ２Ｏ３源を含む請求項１〜７のいずれか一項に記載の方法。
【請求項９】
上記一種以上のＸ２Ｏ３源が、一種以上のアルミニウム化合物を含む請求項８に記載の方法。
【請求項１０】
工程（１）で得られるＹＯ２：Ｘ２Ｏ３モル比が２〜２００の範囲である請求項８または９に記載の方法。
【請求項１１】
工程（１）の混合物がさらに一種以上のＯＨ−源を含む請求項１〜１０のいずれか一項に記載の方法。
【請求項１２】
工程（１）で得られるＯＨ−：ＹＯ２モル比が０．０１〜５の範囲である請求項１１に記載の方法。
【請求項１３】
工程（１）の混合物がさらに、ＬＥＶ型骨格構造中のＹ原子及び／又はＸ原子の少なくとも一部の同形置換に適当な一種以上の元素の一種以上の供給源を含む請求項１〜１２のいずれか一項に記載の方法。
【請求項１４】
ＬＥＶ型骨格構造中のＹ原子及び／又はＸ原子の少なくとも一部の同形置換に適当な一種以上の元素の総量に対するＹＯ２のモル比が３〜３００の範囲である請求項１〜１３のいずれか一項に記載の方法。
【請求項１５】
工程（１）で得られる混合物のＭ：ＹＯ２モル比が０．００５〜１の範囲である請求項１〜１４のいずれか一項に記載の方法。
【請求項１６】
工程（１）で得られる混合物のＹＯ２：Ｘ２Ｏ３：Ｍモル比が１：（０．００５−１）：（０．００５−１）の範囲である請求項１〜１５のいずれか一項に記載の方法。
【請求項１７】
工程（２）での晶析が混合物の加熱により行われる請求項１〜１６のいずれか一項に記載の方法。
【請求項１８】
工程（２）での晶析がソルボサーマル条件下で行われる請求項１７に記載の方法。
【請求項１９】
工程（２）での晶析が、上記混合物の少なくとも０．１日間の加熱で行われる請求項１〜１８のいずれか一項に記載の方法。
【請求項２０】
工程（２）での晶析が、上記混合物のかき混ぜにより行われる請求項１〜１９のいずれか一項に記載の方法。
【請求項２１】
さらに以下の工程の一つ以上を含む：
（３）上記ＬＥＶ型骨格構造ゼオライト系材料を分離する工程、及び／又は
（４）上記ＬＥＶ型骨格構造ゼオライト系材料を洗浄する工程、及び／又は
（５）上記ＬＥＶ型骨格構造ゼオライト系材料を乾燥及び／又は焼成させる工程、及び／又は
（６）上記ＬＥＶ型骨格構造ゼオライト系材料をイオン交換処理に付す工程  
（なお、工程（３）及び／又は（４）及び／又は（５）及び／又は（６）はどの順番で行ってもよい）請求項１〜２０のいずれか一項に記載の方法。
【請求項２２】
工程（５）の焼成が３００〜９００℃の範囲の温度で行われる請求項２１に記載の方法。
【請求項２３】
工程（２）の後で工程（３）の前に、上記晶析生成物のｐＨを５〜１２の範囲で調整する請求項２１または２２に記載の方法。
【請求項２４】
一つ以上の工程（６）において、ＬＥＶ型骨格を有するゼオライト系材料中に含まれる少なくとも一種のイオン性の非骨格成分がイオン交換される、請求項２１〜２３のいずれか一項に記載の方法。
【請求項２５】
工程（２）で形成されるＬＥＶ型骨格構造ゼオライト系材料が、レビ沸石、ＬＺ−１３２、ＮＵ−３、ＲＵＢ−１、ＺＫ−２０、ＺＳＭ−４５、ＲＵＢ−５０およびこれらの二つ以上の混合物からなる群から選ばれる一種以上の以上ゼオライトを含む請求項１〜２４のいずれか一項に記載の方法。
【請求項２６】
上記種結晶が少なくとも部分的にＬＥＶ型骨格構造ゼオライト系材料を含む請求項１〜２５のいずれか一項に記載の方法。
【請求項２７】
上記種結晶中に含まれるＬＥＶ型骨格構造ゼオライト系材料が、レビ沸石、ＬＺ−１３２、ＮＵ−３、ＲＵＢ−１、ＺＫ−２０、ＺＳＭ−４５、ＲＵＢ−５０およびこれらの二つ以上の混合物からなる群から選ばれる一種以上の以上ゼオライトを含む請求項２６に記載の方法。
【請求項２８】
上記種結晶が少なくとも部分的にＬＥＶ型骨格構造でないゼオライト系材料を含む請求項１〜２５のいずれか一項に記載の方法。
【請求項２９】
上記種結晶がＣＨＡ型骨格構造のゼオライト系材料を含み、該ＣＨＡ型骨格構造のゼオライト系材料がチャバザイト及び／又はＳＳＺ−１３を含む請求項２８に記載の方法。
【請求項３０】
工程（１）の混合物中の種結晶の量が、上記少なくとも一種のＹＯ２源中のＹＯ２１００重量％に対して０．０１〜３０重量％の範囲である請求項１〜２９のいずれか一項に記載の方法。
【請求項３１】
工程（１）の混合物が、ＹＯ２１００重量％に対して５重量％以下の種結晶を含み、請求項１〜２９のいずれか一項に記載の方法。
【請求項３２】
請求項１〜３１のいずれか一つにより得ることのできる及び／又は得られるＬＥＶ型骨格構造ゼオライト系材料。
【請求項３３】
ＬＥＶ型骨格構造を有するゼオライト系材料であって、
該ゼオライト系材料がＹＯ２とＸ２Ｏ３を含み、
ＹはＳｉであり、ＸはＡｌであり、
該ゼオライト系材料が必要なら一種以上のアルカリ金属Ｍを含み、
該ゼオライト系材料のＹ：Ｘ原子比が１〜９．４であり、
該ゼオライト系材料が、レビ沸石、ＬＺ−１３２、ＮＵ−３、ＲＵＢ−１、ＺＫ−２０、ＺＳＭ−４５、ＲＵＢ−５０およびこれらの二つ以上の混合物からなる群から選ばれる一種以上の以上ゼオライトを含むことを特徴とするゼオライト系材料。
【請求項３４】
上記材料が少なくとも以下の反射を含むＸ線回折パターンをもつ：
2013529587.tif 000001
（なお、１００％は、このエックス線粉末回折パターン中の最大ピークの強度である）
請求項３２または３３に記載のゼオライト系材料。
【請求項３５】
ＬＥＶ型骨格構造中のＹ原子及び／又はＸ原子の少なくとも一部が一種以上の元素で同形置換されている請求項３２〜３４のいずれか一項に記載のゼオライト系材料。
【請求項３６】
上記ＬＥＶ型骨格構造が同形置換される一種以上の元素の総量に対するＹＯ２のモル比が５〜１００の範囲である請求項３５に記載のゼオライト系材料。
【請求項３７】
少なくとも一部の上記アルカリ金属原子Ｍが一種以上のカチオン及び／又はカチオン性元素で置換されている、請求項３２〜３６のいずれか一項に記載のゼオライト系材料。
【請求項３８】
上記ゼオライト系材料がＲＵＢ−５０を含む請求項３２〜３７いずれか一項に記載のゼオライト系材料。
【請求項３９】
モレキュラーシーブ、触媒、触媒支持体として、及び／又は吸着剤として請求項３２〜３８のいずれか一項に記載のゼオライト系材料を使用する方法。